(57)【特許請求の範囲】
【請求項１】
アルカン又はアルケンのアンモ酸化反応に用いられる触媒であって、下記式（Ｉ）
Ｍｏ1ＶaＺbＯn          （Ｉ）
（式中、Ｚは、Ｔｅ、Ｓｂ、Ｎｂ、Ｗ、Ｃｅ、Ｔａ、Ｔｉ、Ｐ、Ｂｉからなる群から選択される少なくとも１種類以上の金属元素を示し、ａ、ｂは、それぞれＭｏ１原子あたりのＶ、Ｚの原子比を示し、０＜ａ≦１、０＜ｂ≦１であり、ｎは構成金属の酸化状態によって決まる酸素の原子比を示す。）
で表される組成を有し、結晶系が三方晶である複合金属酸化物触媒。
【請求項２】
下記式（Ｉ）
Ｍｏ1ＶaＺbＯn          （Ｉ）
（式中、Ｚは、Ｔｅ、Ｓｂ、Ｎｂ、Ｗ、Ｃｅ、Ｔａ、Ｔｉ、Ｐ、Ｂｉからなる群から選択される少なくとも１種類以上の金属元素を示し、ａ、ｂは、それぞれＭｏ１原子あたりのＶ、Ｚの原子比を示し、０＜ａ≦１、０＜ｂ≦１であり、ｎは構成金属の酸化状態によって決まる酸素の原子比を示す。）
で表される組成を有し、結晶系が三方晶である複合金属酸化物触媒を製造する方法であって、
（１）Ｍｏ、Ｖを含む原料調合液を調製する工程と、
（２）前記原料調合液を加熱して結晶を生成させる工程と、
（３）前記加熱により生成した結晶に、Ｚを含むスラリー及び／又は溶液を接触させる工程と、
を有し、
前記工程（１）において調製した原料調合液のｐＨを酸性に保つことを含む、複合金属酸化物触媒の製造方法。
【請求項３】
（４）前記工程（２）において生成した結晶を不活性ガス雰囲気下、２００〜８００℃で焼成する工程をさらに有する、請求項２記載の複合金属酸化物触媒の製造方法。
【請求項４】
請求項１記載の複合金属酸化物触媒を用いてアルカン又はアルケンをアンモ酸化反応に供し、対応する不飽和ニトリルを製造する方法。
【発明の詳細な説明】
【技術分野】
【０００１】
本発明は、特定の組成及び結晶系を有する複合金属酸化物触媒及びその製造方法に関する。
【背景技術】
【０００２】
近年、複合金属酸化物は、その金属の特性と、金属元素が原子レベルで空間特異的に配置された結晶構造の特性からなる協同効果を期待して研究され、注目を集めている。その手法は、多くの触媒材料でも応用され、多種多様な複合金属酸化物触媒が提案されており、その結晶構造、構成金属種、及びその構成金属の結晶構造内における位置は触媒活性に影響を与えることが知られている。モリブデンやバナジウム等の金属を含む複合金属酸化物触媒は、アルカンから不飽和ニトリルを合成するための触媒として注目されている。これらの金属を含む複合金属酸化物触媒の中には、低級炭化水素のアンモ酸化反応の触媒として用いた場合、目的生成物の収率が比較的高いものがあることが報告されている。
特許文献１には、少なくともモリブデン、バナジウム、アンチモン、酸素を含む複合酸化物が、特定のユニットセルパラメータを有し、Ｘ線回折によってある特定の位置にピークを示す複合金属酸化物の結晶体がアルカンの気相接触アンモ酸化反応によるニトリルの製造に用いることができることが記載されている。また、その結晶体は斜方晶型であることも記載されている。
特許文献２には、これまで報告されている斜方晶型ではなく、モリブデンとバナジウムと酸素のみからなる三方晶系の複合金属酸化物が、斜方晶型と同じ金属組成の複合金属酸化物よりも低い温度で、アクロレインを効率的に転化し、アクリル酸を合成できることが記載されている。
【先行技術文献】
【特許文献】
【０００３】
【特許文献１】特開平１０−３３０３４３号公報
【特許文献２】特開２００８−６８２１７号公報
【発明の概要】
【発明が解決しようとする課題】
【０００４】
本発明者らが検討したところによると、上記特許文献２に記載されたような三方晶系の触媒は、気相接触アンモ酸化反応の触媒として使用する場合、金属成分が同じ斜方晶のものと比較して、原料の転化率が高い傾向にある。しかしながら、特許文献２に記載されたような、モリブデンとバナジウムという金属成分を二成分しか含まない複合金属酸化物の触媒性能は、十分に満足できるものではない。斜方晶の複合金属酸化物同士で比較すると、モリブデンとバナジウムという二成分系と比べて、Ｔｅ、Ｓｂ等の第三の金属成分を含有する複合金属酸化物の中には、気相接触アンモ酸化反応の触媒としてより好適な性能を示すものがある。そこで、モリブデン、バナジウムに加えて第三の金属成分を含有する複合金属酸化物であって、結晶系が三方晶系のものが得られれば、その複合金属酸化物は高いアンモ酸化活性を有する可能性があることに着目した。現在までのところ、結晶系が三方晶系の複合金属酸化物で、且つ、三成分以上の金属を含有するアンモ酸化反応用の触媒は知られていない。
上記事情に鑑み、本発明が解決しようとする課題は、アルカン又はアルケンの気相接触アンモ酸化反応により対応する不飽和ニトリルを製造する際に用いられる複合金属酸化物触媒であって、目的生成物の選択性が高く、性能に優れた触媒を提供することである。
【課題を解決するための手段】
【０００５】
本発明者らは、アルカン又はアルケンから、対応する不飽和ニトリルを製造するためのアンモ酸化反応用触媒について鋭意検討した結果、結晶系が三方晶系であり、且つ、モリブデン、バナジウムからなる複合金属酸化物にＴｅやＳｂ等の第三の金属成分をさらに添加することにより、同じ金属種を用いた斜方晶型複合金属酸化物よりも、高選択的に目的生成物が得られることを見出し、本発明に至った。
【０００６】
即ち、本発明は以下の通りである。
［１］
アルカン又はアルケンのアンモ酸化反応に用いられる触媒であって、下記式（Ｉ）
Ｍｏ1ＶaＺbＯn          （Ｉ）
（式中、Ｚは、Ｔｅ、Ｓｂ、Ｎｂ、Ｗ、Ｃｅ、Ｔａ、Ｔｉ、Ｐ、Ｂｉからなる群から選択される少なくとも１種類以上の金属元素を示し、ａ、ｂは、それぞれＭｏ１原子あたりのＶ、Ｚの原子比を示し、０＜ａ≦１、０＜ｂ≦１であり、ｎは構成金属の酸化状態によって決まる酸素の原子比を示す。）
で表される組成を有し、結晶系が三方晶である複合金属酸化物触媒。
［２］
下記式（Ｉ）
Ｍｏ1ＶaＺbＯn          （Ｉ）
（式中、Ｚは、Ｔｅ、Ｓｂ、Ｎｂ、Ｗ、Ｃｅ、Ｔａ、Ｔｉ、Ｐ、Ｂｉからなる群から選択される少なくとも１種類以上の金属元素を示し、ａ、ｂは、それぞれＭｏ１原子あたりのＶ、Ｚの原子比を示し、０＜ａ≦１、０＜ｂ≦１であり、ｎは構成金属の酸化状態によって決まる酸素の原子比を示す。）
で表される組成を有し、結晶系が三方晶である複合金属酸化物触媒を製造する方法であって、
（１）Ｍｏ、Ｖを含む原料調合液を調製する工程と、
（２）前記原料調合液を加熱して結晶を生成させる工程と、
（３）前記加熱により生成した結晶に、Ｚを含むスラリー及び／又は溶液を接触させる工程と、
を有し、
前記工程（１）において調製した原料調合液のｐＨを酸性に保つことを含む、複合金属酸化物触媒の製造方法。
［３］
（４）前記工程（２）において生成した結晶を不活性ガス雰囲気下、２００〜８００℃で焼成する工程をさらに有する、上記［２］記載の複合金属酸化物触媒の製造方法。
［４］
上記［１］記載の複合金属酸化物触媒を用いてアルカン又はアルケンをアンモ酸化反応に供し、対応する不飽和ニトリルを製造する方法。
【発明の効果】
【０００７】
本発明により、アルカン又はアルケンの気相接触アンモ酸化反応により対応する不飽和ニトリルを製造する際に用いられる複合金属酸化物触媒であって、目的生成物の選択性が高く、性能に優れた触媒を提供することができる。
【発明を実施するための形態】
【０００８】
以下、本発明を実施するための形態（以下、「本実施の形態」と略記する。）について詳細に説明する。尚、本発明は、以下の本実施の形態に限定されるものではなく、その要旨の範囲内で種々変形して実施することができる。
【０００９】
［１］複合金属酸化物触媒
本実施の形態の複合金属酸化物触媒は、アルカン又はアルケンのアンモ酸化反応に用いられる触媒であって、下記式（Ｉ）
Ｍｏ1ＶaＺbＯn          （Ｉ）
（式中、Ｚは、Ｔｅ、Ｓｂ、Ｎｂ、Ｗ、Ｃｅ、Ｔａ、Ｔｉ、Ｐ、Ｂｉからなる群から選択される少なくとも１種類以上の金属元素を示し、ａ、ｂは、それぞれＭｏ１原子あたりのＶ、Ｚの原子比を示し、０＜ａ≦１、０＜ｂ≦１であり、ｎは構成金属の酸化状態によって決まる酸素の原子比を示す。）
で表される組成を有し、結晶系が三方晶である。
【００１０】
Ｚは、Ｔｅ、Ｓｂ、Ｎｂ、Ｗ、Ｃｅ、Ｔａ、Ｔｉ、Ｐ、Ｂｉからなる群から選択される少なくとも１種類以上の金属元素を示し、好ましい成分としては、ＭｏやＶと組み合わせることでアルカン及びアルケンのアンモ酸化活性を向上させる有力な金属種として既に報告されている、Ｔｅ、Ｓｂ、Ｎｂ、Ｗ、Ｃｅ、Ｂｉが挙げられる。複合金属酸化物触媒がこれらの金属元素を１種類以上含有する組成を有する場合、複合金属酸化物触媒の結晶構造中の特定部位にこれらの金属元素が挿入されるか、或いは、Ｍｏ及び／又はＶと交換されて、金属元素の構造的な安定性が増すと考えられる。その結果、複合金属酸化物触媒の耐熱安定性が向上し、さらには、原料や目的生成物の分解を抑制する効果を期待できる。
【００１１】
Ｍｏ１原子あたりのＶの原子比を示すａは、０＜ａ≦１であり、好ましい範囲は０＜ａ≦０．５である。複合金属酸化物触媒に含まれるＶの比率が上記範囲であると、原料の分解及び燃焼が抑制される。
【００１２】
Ｍｏ１原子あたりのＺの原子比を示すｂは、０＜ｂ≦１であり、好ましい範囲は０＜ｂ≦０．７である。また、Ｚの酸化物は副反応を促進する可能性があるが、Ｚの比率が上記範囲である複合金属酸化物を合成する場合、仕込みのＺ比率が高すぎないためＺの酸化物が生成し難くなる。
【００１３】
本実施の形態の複合金属酸化物触媒の結晶系は三方晶である。本発明者は、式（Ｉ）で表される複合金属酸化物触媒について、同じ組成で結晶相のみ異なる複合金属酸化物触媒と比較した場合、三方晶のものは斜方晶のものよりも目的生成物の選択率が高く、特にプロパンからアクリロニトリルを合成するための触媒として用いた場合に選択率が顕著に高くなることを発見した。
【００１４】
結晶系が三方晶であることは、ＣｕＫα線をＸ線源として得られるＸ線回折図において、２θ＝８．２°±０．２°、９．６°±０．２°、２２．２°±０．２°、２６．８°±０．２°、３０．１°±０．２°、４５．３°±０．２°の位置に主たる回折ピークを示すことによって確認することができる。
以下にＸ線回折の測定条件を示す。
Ｘ線源                    ：ＣｕＫα１＋ＣｕＫα２
検出器                    ：シンチレーションカウンター
管電圧                    ：４０ｋＶ
管電流                    ：２００ｍＡ
発散スリット              ：１°
散乱スリット              ：１°
受光スリット              ：０．１５ｍｍ
スキャン速度              ：４°／ｍｉｎ
サンプリング幅            ：０．０２°
スキャン方法              ：２θ／θ法
Ｘ線回折の測定装置としては、ＲＩＧＡＫＵ  ＲＩＮＴ２５００ＶＨＦ／ＰＣを用いることができる。
【００１５】
［２］複合金属酸化物触媒の製造方法
本実施の形態の複合金属酸化物触媒の製造方法は、
下記式（Ｉ）
Ｍｏ1ＶaＺbＯn          （Ｉ）
（式中、Ｚは、Ｔｅ、Ｓｂ、Ｎｂ、Ｗ、Ｃｅ、Ｔａ、Ｔｉ、Ｐ、Ｂｉからなる群から選択される少なくとも１種類以上の金属元素を示し、ａ、ｂは、それぞれＭｏ１原子あたりのＶ、Ｚの原子比を示し、０＜ａ≦１、０＜ｂ≦１であり、ｎは構成金属の酸化状態によって決まる酸素の原子比を示す。）
で表される組成を有し、結晶系が三方晶である複合金属酸化物触媒を製造する方法であって、
（１）Ｍｏ、Ｖを含む原料調合液を調製する工程と、
（２）前記原料調合液を加熱して結晶を生成させる工程と、
（３）前記加熱により生成した結晶に、Ｚを含むスラリー及び／又は溶液を接触させる工程と、
を有し、
前記工程（１）において調製した原料調合液のｐＨを酸性に保つことを含む方法である。
【００１６】
（１）原料調合工程
工程（１）は、Ｍｏ、Ｖを含む原料調合液を調製する工程である。
【００１７】
工程（１）においては、水等の溶媒に、Ｍｏ、Ｖの原料を溶解、混合又は分散させて、原料調合液を得る。原料の溶解手順、混合手順又は分散手順としては特に限定されない。原料を同じ溶媒中で溶解、混合又は分散させてもよく、或いは原料を個別に溶媒中に溶解、混合又は分散させた後に両者を混合してもよい。また、必要に応じて加熱及び／又は攪拌してもよい。このようにして得られる原料調合液は均一な溶液であるか、若しくはスラリーである。
【００１８】
モリブデン（Ｍｏ）の原料としては、ヘプタモリブデン酸アンモニウム・６水和物に代表されるようなモリブデンを含有するイソポリ酸、三酸化モリブデン、二酸化モリブデン、リンモリブデン酸アンモニウム、ケイモリブデン酸アンモニウム等の一連のヘテロポリ酸類、及びこれらのアルカリ金属塩等を用いることが可能であるが、中でもヘプタモリブデン酸アンモニウム・６水和物を好適に用いることができる。
【００１９】
バナジウム（Ｖ）の原料としては、オキシ硫酸バナジウム・ｎ水和物、酸化バナジウム類、塩化バナジウム、硫化バナジウム、ヨウ化バナジウム、水酸化バナジウム、水素化バナジウム等を用いることができるが、中でもオキシ硫酸バナジウム・ｎ水和物を好適に用いることができる。
【００２０】
原料調合工程における具体的な手順の一例としては、初めに（ア）ヘプタモリブデン酸アンモニウム・６水和物を蒸留水に溶解させる。このときのＭｏ含有水溶液の濃度範囲は１０〜１．０×１０-3ｍｏｌ／Ｌであることが好ましい。また、（ア）とは別に（イ）オキシ硫酸バナジウム・ｎ水和物を蒸留水に溶解させる。このときのＶ含有水溶液の濃度範囲は５〜１．０×１０-3ｍｏｌ／Ｌであることが好ましい。次に、（イ）の溶液を（ア）に加え十分に攪拌して原料調合液を調製する。また、ヘプタモリブデン酸アンモニウム・６水和物とオキシ硫酸バナジウム・ｎ水和物を固体の状態で混合した後に蒸留水に溶解させて、攪拌してもよい。また、蒸留水は冷却した状態で、若しくは加熱した状態で原料に加えても何ら問題はない。
【００２１】
本実施の形態の製造方法においては、工程（１）で得られた原料調合液に酸を加えて、原料調合液のｐＨを酸性に保つ。このときのｐＨは１．０〜６．０が好ましく、１．７〜２．４がより好ましい。このときに添加する酸は、硫酸、硝酸、塩酸等の強酸水溶液が好ましく、また、強酸と種々の弱酸の混合した酸でｐＨを調整してもよい。こうして得られた溶液を、窒素に代表されるような不活性ガスで十分にバブリングして溶存酸素を系内から追い出し、オートクレーブに移す。オートクレーブは、酸性の水溶液に腐食されないものであり、かつ、後述する（２−１）水熱合成工程の条件に耐えうるものである限り、特に限定されない。例えば、ＳＵＳ３１６製のボトルでもよいし、ＳＵＳ製のボトルの内壁にフッ素コーティングが施されたボトルでもよいし、フッ素系の樹脂からなる容器が内包されたものでもよい。
【００２２】
（２）結晶生成工程
工程（２）は、前記原料調合液を加熱して結晶を生成させる工程であり、主に以下の（２−１）水熱合成工程と、（２−２）精製工程に別けられる。
（２−１）水熱合成工程
工程（１）で得られた原料調合液を１１０〜４５０℃に加熱し、１〜１５０時間程度保持すると、水熱合成反応が進行して、Ｍｏ及びＶを含有する結晶性の固体が生成する。目的とする結晶性固体の純度及び収率を高くするという観点から、水熱合成反応の好ましい反応温度は１１０〜２５０℃である。また、加熱時間が短い場合には結晶の生成が見られず、時間が長すぎる場合には不純物の生成が増大する傾向にあるため、好ましい反応時間は１０〜１２０時間である。反応が十分に進行したことは、Ｘ線回折（ＸＲＤ）により確認することができる。オートクレーブの条件を２００℃で４日間にしても、２５０℃で１日間にしても同じ構造を有する結晶性固体が析出する。
【００２３】
（２−２）精製工程
次に、オートクレーブを室温まで冷却した後、結晶性固体をろ別する。このとき、水溶性ジカルボン酸で結晶性固体を精製してもよい。ジカルボン酸としては、シュウ酸、酒石酸等を好適に用いることができる。具体的な手順の一例としては、得られた結晶性固体１ｇに対して１〜１０ｇ程度のシュウ酸を、シュウ酸１ｇにつき２５ｍＬ程度の水で溶解し、その中に結晶性固体を入れて攪拌する。このとき、シュウ酸水溶液は４０〜８０℃程度に加熱してもよい。その後、ろ過を行い、得られた結晶を３０〜２００℃で、常圧若しくは減圧下で乾燥させる。
【００２４】
（４）焼成工程
工程（４）は、前記結晶を不活性ガス雰囲気下、２００〜８００℃で焼成する工程である。
結晶性固体を乾燥した後、結晶を後述する（３）接触工程にそのまま供してもよいが、接触工程の前に結晶性固体を焼成する工程を行うことが好ましい。接触工程前に結晶性固体を焼成しておくと、結晶性固体のより高い結晶化が促進される傾向にある。焼成は、回転炉、固定炉等で行うことが可能である。空気雰囲気下でも焼成することは可能であるが、複合金属酸化物を不飽和ニトリルの製造用触媒として使用する等の目的で金属の還元率を調整したい場合は、不活性ガス雰囲気で焼成することが好ましい。焼成温度は、２００℃〜８００℃が好ましい。十分に焼成するためには、数十分〜１日程度焼成するのが好ましく、１時間〜１６時間がより好ましい。
【００２５】
（３）接触工程
工程（３）は、前記加熱により生成した結晶に、Ｚを含むスラリー及び／又は溶液を接触させる工程である。
工程（３）においては、結晶性固体を粉砕した後、これを、Ｚ源を含むスラリー及び／又は溶液に接触させる。結晶性固体の粉砕には、メノウ鉢、乳鉢等を使用することができる。なお、本明細書中「接触」とは、固体と液体とが接触状態にあること言い、特に、固体の細孔に液体を入り込ませることを意味する。
【００２６】
ＺがＴｅの場合には、Ｚ源の例として、二酸化テルル、三酸化テルル、亜テルル酸、テルル酸等が挙げられ、中でも、溶解性と得られる触媒性能の観点から、テルル酸が好ましい。
【００２７】
ＺがＳｂの場合には、Ｚ源の例として、酸化アンチモン（ＩＩＩ）、酸化アンチモン（ＩＶ）、酸化アンチモン（Ｖ）、メタアンチモン酸（ＩＩＩ）、アンチモン酸（Ｖ）、アンチモン酸アンモニウム（Ｖ）、塩化アンチモン（ＩＩＩ）、塩化酸化アンチモン（ＩＩＩ）、硝酸酸化アンチモン（ＩＩＩ）、アンチモンのアルコキシド、アンチモンの酒石酸塩等の有機酸塩等が挙げられ、中でも、塩酸水溶液への溶解性の観点から、酸化アンチモン（ＩＩＩ）が好ましい。
【００２８】
ＺがＮｂの場合には、Ｚ源の例として、ニオブ酸、ＮｂＣｌ5、ＮｂＣｌ3、Ｎｂ（ＯＣ2Ｈ5）5等、が挙げられ、中でも、溶解性の観点から、ニオブ酸をジカルボン酸化合物溶液に溶解させて得られるニオブのジカルボン酸化合物の水溶液が好ましい。
【００２９】
ＺがＷの場合には、Ｚ源の例として、酸化タングステン、酸化タングステン（ＩＩＩ）、酸化タングステン（ＩＶ）、酸化タングステン（ＶＩ）、メタタングステン酸アンモニウム、リンタングステン酸、ケイタングステン酸、リンタングステン酸、ケイタングステン酸のアンモニウム塩、アルカリ金属塩等が挙げられる。これらのうち好ましいのはメタタングステン酸アンモニウムである。
【００３０】
ＺがＣｅの場合には、Ｚ源の例として、硝酸セリウム六水和物等の硝酸塩、塩化セリウム７水和物、セリウムの硫酸塩、炭酸塩等が挙げられる。
【００３１】
ＺがＴａの場合には、Ｚ源の例として、タンタル酸、酸化タンタル、タンタルのアルコキシド、ほう化タンタル、五塩化タンタル、五臭化タンタル、五フッ化タンタル等が挙げられる。
【００３２】
ＺがＴｉの場合には、Ｚ源の例として、四塩化チタン、ほう化チタン、フッ化チタン、水酸化チタン、よう化チタン、酸化チタン（ＩＶ）硫酸塩水和物等が挙げられる。
【００３３】
ＺがＰの場合には、リン酸、リン酸二水素アンモニウム等が挙げられる。
【００３４】
ＺがＢｉの場合には、Ｚ源の例として、硝酸ビスマス、クエン酸ビスマス、酢酸ビスマス、塩化ビスマス、炭酸酸化ビスマス、次炭酸ビスマス、五フッ化ビスマス等が挙げられる。
【００３５】
Ｚを含むスラリー又は溶液に用いられる溶媒としては、一般的には水でよいが、Ｚ源が水に対して溶解性が乏しい場合には、有機溶媒でも、酸と水の混合物でもよい。酸性水溶液を調製する場合、添加する酸は、硫酸、塩酸、硝酸等の無機酸でも、シュウ酸、リンゴ酸、コハク酸等の有機酸でも構わない。Ｚ源の種類にも依るが、酸性水溶液のｐＨが１．０〜５．０程度になるように酸の添加量を調整することが好ましい。Ｚ源溶液の濃度は５．０〜１．０×１０-4ｍｏｌ／Ｌが好ましい。
【００３６】
粉砕した結晶性固体をＺ源を含むスラリー及び／又は溶液に接触させる方法の一つである含浸は、固体と液体を接触させることによって実現できるが、均一にしみ込ませる観点で、接触させる液体の体積は固体の０．１〜１０倍が好ましい。より適切な液体量を求めるためには、固体の細孔体積を計算によって求め、液体量を細孔体積の０．５〜２倍に設定するのが好ましい。なお操作性の観点からは、固体を入れた容器に液体を添加するのが好ましいが、液体中に固体を添加しても差し支えない。含浸は両者の接触によって達成できるが、より多くの細孔に十分な量の液体を入り込ませる観点で、結晶性固体とＺを含むスラリー及び／又は溶液の混合物を撹拌した後、数分〜１時間程度静置するのが好ましい。
【００３７】
含浸操作後、得られた複合金属酸化物を乾燥することが好ましい。十分に乾燥できる限り、室温で乾燥しても、加温しても差し支えない。また常圧下で乾燥しても、減圧下で乾燥してもよい。さらに、乾燥した後、不活性ガス雰囲気下、２００〜５００℃の範囲で数時間加熱してもよい。
【００３８】
得られた複合金属酸化物触媒の同定は粉末Ｘ線回折によって行うことができる。粉末Ｘ線回折測定を行う際には、得られた結晶性固体をそのまま測定しても問題ないが、好ましくはメノウ鉢等を用いて結晶を細かく砕いた後に測定することが好ましい。
【００３９】
［３］不飽和ニトリルの製造方法
本実施の形態における複合金属酸化物触媒は、アルカン又はアルケンをアンモ酸化して対応する不飽和ニトリルを製造する反応において活性を示すが、中でも、プロパン又はイソブタンを気相接触アンモ酸化反応させて不飽和ニトリルを製造する際の触媒として特に好ましく利用することができる。
【００４０】
不飽和ニトリルの製造に用いるアルカン又はアルケンとアンモニアの原料は必ずしも高純度の必要はなく、工業グレードのガスを利用することができる。反応系に供給する酸素源としては、空気、酸素を富化した空気又は酸素を用いることができる。さらに、水蒸気、ヘリウム、アルゴン、炭酸ガス、窒素等を供給してもよい。
【００４１】
気相接触アンモ酸化反応の場合は、反応系に供給されるアンモニアのアルカン又はアルケンに対するモル比は、好ましくは０．１〜２．０、より好ましくは０．２〜１．２である。反応系に供給される分子状酸素は、アルカン又はアルケンに対するモル比として、好ましくは０．２〜１０、より好ましくは０．４〜４である。反応圧力は、絶対圧で好ましくは０．０１〜１Ｍｐａである。反応温度は、好ましくは３００〜５５０℃、より好ましくは３５０〜５００℃である。接触時間は、好ましくは０．５〜８秒以内、より好ましくは０．５〜３秒以内である。反応は、固定床、流動床、移動床等の従来の方式を採用することができる。
【００４２】
実際の反応試験は、例えば、以下の手順に従って行うことができる。
触媒０．５ｇを内径４ｍｍの固定床型反応管に充填し、反応温度４４０℃、プロパン：アンモニア：酸素：ヘリウム＝１：１．２：２．８：１０．６の原料混合ガスを流量Ｆ＝２０（ｍＬ／ｍｉｎ）で流す。この時の圧力はゲージ圧で０．０５ｋｇ／ｃｍ2である。接触時間は０．５秒であり、反応ガスの分析はガスクロマトグラフィーによって行う。
【実施例】
【００４３】
次に、実施例及び比較例を挙げて本実施の形態をより具体的に説明するが、本発明はその要旨を超えない限り、以下の実施例に限定されるものではない。
プロパンの転化率、アクリロニトリルの選択率及び収率は、それぞれ次の定義に従う。
プロパン（Ｐｎ）転化率（％）＝（反応したプロパンのモル数）／（供給したプロパンのモル数）×１００
アクリロニトリル（ＡＮ）選択率（％）＝（生成したアクリロニトリルのモル数）／（反応したプロパンのモル数）×１００
アクリロニトリル（ＡＮ）収率（％）＝（生成したアクリロニトリルのモル数）／（供給したプロパンのモル数）×１００
【００４４】
Ｘ線回折の測定装置としてはＲＩＧＡＫＵ  ＲＩＮＴ２５００ＶＨＦ／ＰＣを用いて、以下の条件で測定を行った。
Ｘ線源                    ：ＣｕＫα１＋ＣｕＫα２
検出器                    ：シンチレーションカウンター
管電圧                    ：４０ｋＶ
管電流                    ：２００ｍＡ
発散スリット              ：１°
散乱スリット              ：１°
受光スリット              ：０．１５ｍｍ
スキャン速度              ：４°／ｍｉｎ
サンプリング幅            ：０．０２°
スキャン方法              ：２θ／θ法
【００４５】
［実施例１］
ヘプタモリブデン酸アンモニウム・６水和物１０．６ｇを蒸留水１００ｍＬに溶解させた（溶液（ア））。また、別にオキシ硫酸バナジウム・ｎ水和物３．７７ｇを蒸留水１００ｍＬに溶解させた（溶液（イ））。次に、溶液（イ）を溶液（ア）に加え、３０分程度攪拌した。得られた原料調合液に２ｍｏｌ／Ｌの硫酸水溶液を加え、ｐＨを２．１に調整した。得られた調合液を、１０００ｃｃ／ｍｉｎで窒素を１０分間バブリングし、調合液中の溶存酸素を系内から追い出した後、テフロン（登録商標）ボトルが内包されたオートクレーブに移した。オートクレーブに入れた調合液を１７５℃で一日間放置した後、室温まで冷却したところ、結晶性固体が析出した。この結晶性固体をろ別した後、減圧下で８０℃に加熱しながら１２時間程度乾燥させた。この結晶性固体を６０℃に加熱した１０質量％のシュウ酸水溶液１００ｍＬ中に入れ、６０℃で３０分攪拌した。次いで、残存した固体を窒素下、４００℃で２時間焼成した。このときの結晶性固体を（Ａ）とする。本操作を繰り返すことにより、合計で５０ｇの結晶性固体（Ａ）を調製した。
その後、得られた結晶性固体（Ａ）のうち０．７ｇに、０．７５ｍＬの水にテルル酸０．１ｇを溶解させたものを含浸させた。そのまま一日間５０℃で保持し、常圧で乾燥させた後、さらに窒素下、４００℃で２時間焼成することにより複合金属酸化物の結晶を得た。
【００４６】
＜物質の同定＞
Ｘ線回折により構造を解析したところ、得られた結晶は、２θ＝８．２°、９．６°、１２．６°、２２．２°、２６．８°、３０．１°、４５．３°にピークを有し、結晶系は三方晶であることがわかった。
【００４７】
＜アンモ酸化反応＞
この結晶性の複合金属酸化物を用いてプロパンのアンモ酸化反応を行ったところ、プロパン転化率は５２．２％で、アクリロニトリル選択率は４０．９％、アクリロニトリル収率は２１．３％であった。
【００４８】
［比較例１］
ヘプタモリブデン酸アンモニウム・６水和物１０．６ｇを蒸留水１００ｍＬに溶解させた（溶液（ア））。また、溶液（ア）とは別にオキシ硫酸バナジウム・ｎ水和物３．７７ｇを蒸留水１００ｍＬに溶解させた（溶液（イ））。次に、溶液（イ）を溶液（ア）に加え、３０分程度攪拌した。得られた原料調合液に２ｍｏｌ／Ｌの硫酸水溶液を加え、ｐＨを２．１に調整した。得られた調合液を、１０００ｃｃ／ｍｉｎの窒素で１０分間バブリングし、調合液中の溶存酸素を系内から追い出した後、テフロン（登録商標）ボトルが内包されたオートクレーブに移した。次に、１７５℃で一日放置した後、室温まで冷却して結晶性固体を得た。この結晶性固体を６０℃に加熱した１０質量％のシュウ酸水溶液１００ｍＬ中で、３０分攪拌した。残存した固体を窒素下、４５０℃で２時間焼成を行った。
【００４９】
＜物質の同定＞
Ｘ線回折により構造を解析したところ、得られた結晶は、２θ＝８．１°、９．６°、１２．５°、２２．２°、２６．７°、３０．１°、４５．１°にピークを有し、その結晶は三方晶であることがわかった。
【００５０】
＜アンモ酸化反応＞
得られた結晶性の複合金属酸化物固体を用いてプロパンのアンモ酸化反応を行ったところ、プロパン転化率は５７．１％で、アクリロニトリル選択率は１２．４％、アクリロニトリル収率は７．１％であった。
【００５１】
［比較例２］
ヘプタモリブデン酸アンモニウム・６水和物１０．６ｇを蒸留水１００ｍＬに溶解させた（溶液（ア））。また、溶液（ア）とは別にオキシ硫酸バナジウム・ｎ水和物３．７７ｇを蒸留水１００ｍＬに溶解させた（溶液（イ））。次に、溶液（イ）を溶液（ア）に加え、３０分程度攪拌した。得られた原料調合液に２ｍｏｌ／Ｌの硫酸水溶液を加え、ｐＨを３．３に調整した。得られた調合液を、１０００ｃｃ／ｍｉｎの窒素で１０分間バブリングし、調合液中の溶存酸素を系内から追い出した後、テフロン（登録商標）ボトルが内包されたオートクレーブに移した。次に、１７５℃で一日放置した後、室温まで冷却して結晶性固体を得た。この結晶性固体を６０℃に加熱した１０質量％のシュウ酸水溶液１００ｍＬ中で、３０分攪拌した。残存した固体を窒素下、４５０℃で２時間焼成を行った。
【００５２】
＜物質の同定＞
Ｘ線回折により構造を解析したところ、得られた結晶は、２θ＝６．５°、７．９°、９．０°、１２．７°、２２．２°、２７．３°、２８．３°にピークを有し、その結晶は斜方晶であることがわかった。
【００５３】
＜アンモ酸化反応＞
得られた結晶性の複合金属酸化物を用いてプロパンのアンモ酸化反応を行ったところ、プロパンの転化率５５．２％で、アクリロニトリル選択率は１７．０％、アクリロニトリル収率は９．４％であった。
【００５４】
［比較例３］
ヘプタモリブデン酸アンモニウム・６水和物１０．６ｇを蒸留水１００ｍＬに溶解させた（溶液（ア））。また、溶液（ア）とは別にオキシ硫酸バナジウム・ｎ水和物３．７７ｇを蒸留水１００ｍＬに溶解させた（溶液（イ））。次に、溶液（イ）を溶液（ア）に加え、３０分程度攪拌した。得られた原料調合液に２ｍｏｌ／Ｌの硫酸水溶液を加え、ｐＨを２．１に調整した。得られた調合液を、１０００ｃｃ／ｍｉｎの窒素で１０分間バブリングし、調合液中の溶存酸素を系内から追い出した後、テフロン（登録商標）ボトルが内包されたオートクレーブに移した。次に、１７５℃で一日放置した後、室温まで冷却して結晶性固体を得た。この結晶性固体を６０℃に加熱した１０質量％のシュウ酸水溶液１００ｍＬ中で、３０分攪拌した。残存した固体を窒素下、４５０℃で２時間焼成を行った。その後、得られた結晶性固体０．７ｇに対して、０．７５ｍＬの水にテルル酸０．１ｇを溶解させたものを含浸させた。そのまま一日、５０℃、常圧で乾燥させて複合金属酸化物の結晶を得た。
【００５５】
＜物質の同定＞
Ｘ線回折により構造を解析したところ、得られた結晶は、２θ＝６．６°、７．８°、９．１°、１２．７°、２２．２°、２７．４°、２８．３°にピークを有し、その結晶は斜方晶であることがわかった。
【００５６】
＜アンモ酸化反応＞
得られた触媒を用いてプロパンのアンモ酸化反応を行ったところ、プロパンの転化率５３．４％で、アクリロニトリル選択率は３３．３％、アクリロニトリル収率は１７．８％であった。
実施例１及び比較例１〜３の結果を表１に示す。
【００５７】
【表１】
0005427580.tif 000002
【００５８】
表１に示したように、結晶系が三方晶であり、且つ、モリブデン、バナジウムからなる複合金属酸化物に第三の金属成分であるＴｅさらに含む触媒（実施例１）は、目的生成物であるアクリロニトリルの選択率及び収率が高く、触媒性能に優れたものであった。
【００５９】
［実施例２］
１ｍｏｌ／Ｌの塩酸水溶液０．７ｍＬに三酸化アンチモン０．０２９ｇ（純度９９．５％）を溶解させ、これを実施例１で得られた結晶性固体（Ａ）０．７ｇに含浸させた。そのまま一日、５０℃、常圧で乾燥させた後、さらに窒素下、４００℃で２時間焼成することにより複合金属酸化物の結晶を得た。
【００６０】
＜物質の同定＞
Ｘ線回折による構造を明らかにしたところ、得られた結晶は、２θ＝８．２°、９．６°、１２．６°、２２．２°、２６．８°、３０．１°、４５．３°にピークを有し、結晶系は三方晶であることがわかった。
【００６１】
＜アンモ酸化反応＞
この結晶性の複合金属酸化物を用いてプロパンのアンモ酸化反応を行ったところ、プロパンの転化率４５．２％で、アクリロニトリル選択率は３５．０％、アクリロニトリル収率は１５．８％であった。
【００６２】
［実施例３］
実施例１で得られた結晶性固体（Ａ）０．７ｇに、蒸留水０．７ｍＬにシュウ酸Ｎｂ水溶液３．１９２ｇ（純度０．６％：シュウ酸／Ｎｂ＝２．５）を溶解させたものを含浸させた。そのまま一日、５０℃、常圧で乾燥させた後、さらに窒素下、４００℃で２時間焼成することにより複合金属酸化物の結晶を得た。
【００６３】
＜物質の同定＞
Ｘ線回折による構造を明らかにしたところ、得られた結晶は、２θ＝８．２°、９．７°、１２．６°、２２．２°、２６．９°、３０．１°、４５．３°にピークを有し、結晶系は三方晶であることがわかった。
【００６４】
＜アンモ酸化反応＞
この結晶性の複合金属酸化物を用いてプロパンのアンモ酸化反応を行ったところ、プロパンの転化率４０．３％で、アクリロニトリル選択率は３５．２％、アクリロニトリル収率は１４．２％であった。
【００６５】
［実施例４］
実施例１で得られた結晶性固体（Ａ）０．７ｇに、蒸留水０．７ｍＬにメタタングステン酸水溶液０．００１ｇ（純度：５０％）を溶解させたものを含浸させた。そのまま一日、５０℃、常圧で乾燥させた後、さらに窒素下、４００℃で２時間焼成することにより複合金属酸化物の結晶を得た。
【００６６】
＜物質の同定＞
Ｘ線回折による構造を明らかにしたところ、得られた結晶は、２θ＝８．２°、９．６°、１２．７°、２２．３°、２６．８°、３０．１°、４５．３°にピークを有し、結晶系は三方晶であることがわかった。
【００６７】
＜アンモ酸化反応＞
この結晶性の複合金属酸化物を用いてプロパンのアンモ酸化反応を行ったところ、プロパンの転化率５５．３％で、アクリロニトリル選択率は１２．８％、アクリロニトリル収率は７．１％であった。
【００６８】
［実施例５］
実施例１で得られた結晶性固体（Ａ）０．７ｇに、蒸留水０．７ｍＬに硝酸セリウム六水和物０．００１ｇを溶解させたものを含浸させた（純度９８．０％）。そのまま一日、５０℃、常圧で乾燥させた後、さらに窒素下、４００℃で二時間焼成することにより複合金属酸化物の結晶を得た。
【００６９】
＜物質の同定＞
Ｘ線回折による構造を明らかにしたところ、得られた結晶は、２θ＝８．１°、９．６°、１２．６°、２２．２°、２６．８°、３０．２°、４５．３°にピークを有し、結晶系は三方晶であることがわかった。
【００７０】
＜アンモ酸化反応＞
この結晶性の複合金属酸化物を用いてプロパンのアンモ酸化反応を行ったところ、プロパンの転化率５３．８％で、アクリロニトリル選択率は１１．２％、アクリロニトリル収率は６．１％であった。
【００７１】
［実施例６］
実施例１で得られた結晶性固体（Ａ）０．７ｇに、蒸留水０．７ｍＬにタンタル酸０．００１ｇを添加して９０℃まで加熱したものを含浸させた。そのまま一日、５０℃、常圧で乾燥させた後、さらに窒素下、４００℃で２時間焼成することにより複合金属酸化物の結晶を得た。
【００７２】
＜物質の同定＞
Ｘ線回折による構造を明らかにしたところ、得られた結晶は、２θ＝８．２°、９．６°、１２．６°、２２．２°、２６．８°、３０．１°、４５．２°にピークを有し、結晶系は三方晶であることがわかった。
【００７３】
この結晶性の複合金属酸化物を用いてプロパンのアンモ酸化反応を行ったところ、プロパンの転化率３９．８％で、アクリロニトリル選択率は１０．２％、アクリロニトリル収率は４．１％であった。
【００７４】
［実施例７］
実施例１で得られた結晶性固体（Ａ）０．７ｇに対して、蒸留水７０ｍＬに二酸化チタン０．２ｍｇ（純度１００％）を分散させた後、そこから０．７ｍＬ分取したものを含浸させた。そのまま一日、５０℃、常圧で乾燥させた後、さらに窒素下、４００℃で２時間焼成することにより複合金属酸化物の結晶を得た。
【００７５】
＜物質の同定＞
Ｘ線回折による構造を明らかにしたところ、得られた結晶は、２θ＝８．４°、９．６°、１２．６°、２２．３°、２６．８°、３０．１°、４５．３°にピークを有し、結晶系は三方晶であることがわかった。
【００７６】
＜アンモ酸化反応＞
この結晶性の複合金属酸化物を用いてプロパンのアンモ酸化反応を行ったところ、プロパンの転化率５４．６％で、アクリロニトリル選択率は１３．０％、アクリロニトリル収率は７．１％であった。
【００７７】
［実施例８］
実施例１で得られた結晶性固体（Ａ）０．７ｇに対して、蒸留水７０ｍＬにリン酸０．２ｍｇを溶解させた水溶液から、０．７ｍＬを分取したものを含浸させた。そのまま一日、５０℃、常圧で乾燥させた後、さらに窒素下、４００℃で２時間焼成することにより複合金属酸化物の結晶を得た。
【００７８】
＜物質の同定＞
Ｘ線回折による構造を明らかにしたところ、得られた結晶は、２θ＝８．２°、９．６°、１２．７°、２２．２°、２６．９°、３０．１°、４５．３°にピークを有し、結晶系は三方晶であることがわかった。
【００７９】
＜アンモ酸化反応＞
この結晶性の複合金属酸化物を用いてプロパンのアンモ酸化反応を行ったところ、プロパンの転化率５０．０％で、アクリロニトリル選択率は１７．４％で、アクリロニトリル収率は８．７％あった。
【００８０】
［実施例９］
実施例１で得られた結晶性固体（Ａ）０．７ｇに対して、蒸留水７０ｍＬにクエン酸ビスマス１ｍｇを溶解させた水溶液から、０．７ｍＬを分取したものを含浸させた。そのまま一日、５０℃、常圧で乾燥させた後、さらに窒素下、４００℃で２時間焼成することにより複合金属酸化物の結晶を得た。
【００８１】
＜物質の同定＞
Ｘ線回折による構造を明らかにしたところ、得られた結晶は、２θ＝８．３°、９．６°、１２．６°、２２．２°、２６．９°、３０．１°、４５．２°にピークを有し、結晶系は三方晶であることがわかった。
【００８２】
この結晶性の複合金属酸化物を用いてプロパンのアンモ酸化反応を行ったところ、プロパンの転化率５２．８％で、アクリロニトリル選択率は２０．６％、アクリロニトリル収率は１０．９％であった。
【００８３】
［実施例１０］
実施例１で得られた結晶性固体（Ａ）０．７ｇに対して、１ｍｏｌ／Ｌの塩酸水溶液０．７ｍＬにシュウ酸Ｎｂ水溶液３．１９２ｇ（純度０．６％：シュウ酸／Ｎｂ＝２．５）と、三酸化アンチモン０．０２９ｇ（純度９９．５％）を溶解させたものを含浸させた。そのまま一日、５０℃、常圧で乾燥させた後、さらに窒素下、４００℃で２時間焼成することにより複合金属酸化物の結晶を得た。
【００８４】
＜物質の同定＞
Ｘ線回折による構造を明らかにしたところ、得られた結晶は、２θ＝８．２°、９．７°、１２．６°、２２．２°、２６．９°、３０．１°、４５．３°にピークを有し、結晶系は三方晶であることがわかった。
【００８５】
＜アンモ酸化反応＞
この結晶性の複合金属酸化物を用いてプロパンのアンモ酸化反応を行ったところ、プロパン転化率４９．８％で、アクリロニトリル選択率は２８．５％、アクリロニトリル収率は１４．２％であった。
【００８６】
［実施例１１］
実施例１で得られた結晶性固体（Ａ）０．７ｇに対して、蒸留水０．７ｍＬにシュウ酸Ｎｂ水溶液３．１９２ｇ（純度０．６％：シュウ酸／Ｎｂ＝２．５）と、テルル酸０．１ｇ（純度１００％）を溶解させたものを含浸させた。そのまま一日、５０℃、常圧で乾燥させた後、さらに窒素下、４００℃で２時間焼成することにより複合金属酸化物の結晶を得た。
【００８７】
＜物質の同定＞
Ｘ線回折による構造を明らかにしたところ、得られた結晶は、２θ＝８．１°、９．６°、１２．６°、２２．２°、２６．８°、３０．２°、４５．３°にピークを有し、結晶系は三方晶であることがわかった。
【００８８】
＜アンモ酸化反応＞
この結晶性の複合金属酸化物を用いてプロパンのアンモ酸化反応を行ったところ、プロパンの転化率５１．０％で、アクリロニトリル選択率は３４．８％、アクリロニトリル収率は１７．７％であった。
【００８９】
［実施例１２］
実施例１で得られた結晶性固体（Ａ）０．７ｇに対して、１ｍｏｌ／Ｌの塩酸水溶液０．７ｍＬにシュウ酸Ｎｂ水溶液３．１９２ｇ（純度０．６％：シュウ酸／Ｎｂ＝２．５）と、三酸化アンチモン０．０２９ｇ（純度９９．５％）、さらにメタタングステン酸水溶液０．００１ｇ（純度：５０％）を溶解させたものを含浸させた。そのまま一日、５０℃、常圧で乾燥させた後、さらに窒素下、４００℃で２時間焼成することにより複合金属酸化物の結晶を得た。
【００９０】
＜物質の同定＞
Ｘ線回折による構造を明らかにしたところ、得られた結晶は、２θ＝８．２°、９．７°、１２．５°、２２．３°、２６．８°、３０．１°、４５．３°にピークを有し、結晶系は三方晶であることがわかった。
【００９１】
＜アンモ酸化反応＞
この結晶性の複合金属酸化物を用いてプロパンのアンモ酸化反応を行ったところ、プロパンの転化率４８．０％で、アクリロニトリル選択率は３１．５％、アクリロニトリル収率は１５．１％であった。
【００９２】
［実施例１３］
実施例１で得られた結晶性固体（Ａ）０．７ｇに対して、蒸留水０．７ｍＬにシュウ酸Ｎｂ水溶液３．１９２ｇ（純度０．６％：シュウ酸／Ｎｂ＝２．５）と、テルル酸０．１ｇ（純度１００％）、さらにメタタングステン酸水溶液０．００１ｇ（純度：５０％）を溶解させたものを含浸させた。そのまま一日、５０℃、常圧で乾燥させた後、さらに窒素下、４００℃で２時間焼成することにより複合金属酸化物の結晶を得た。
【００９３】
＜物質の同定＞
Ｘ線回折による構造を明らかにしたところ、得られた結晶は、２θ＝８．１°、９．７°、１２．６°、２２．２°、２６．８°、３０．０°、４５．３°にピークを有し、結晶系は三方晶であることがわかった。
【００９４】
＜アンモ酸化反応＞
この結晶性の複合金属酸化物について、プロパンのアンモ酸化反応を行ったところ、プロパンの転化率５２．０％で、アクリロニトリル選択率は３５．７％、アクリロニトリル収率は１８．５％であった。
【００９５】
［実施例１４］
実施例１で得られた結晶性固体（Ａ）０．７ｇに対して、１ｍｏｌ／Ｌの塩酸水溶液０．７ｍＬにシュウ酸Ｎｂ水溶液３．１９２ｇ（純度０．６％：シュウ酸／Ｎｂ＝２．５）と、三酸化アンチモン０．０２９ｇ（純度９９．５％）、さらにメタタングステン酸水溶液０．００１ｇ（純度：５０％）、硝酸セリウム六水和物０．００１ｇを溶解させたものを含浸させた。そのまま一日、５０℃、常圧で乾燥させた後、さらに窒素下、４００℃で２時間焼成することにより複合金属酸化物の結晶を得た。
【００９６】
＜物質の同定＞
Ｘ線回折による構造を明らかにしたところ、得られた結晶は、２θ＝８．１°、９．７°、１２．６°、２２．３°、２６．８°、３０．１°、４５．２°にピークを有し、結晶系は三方晶であることがわかった。
【００９７】
＜アンモ酸化反応＞
この結晶性の複合金属酸化物を用いてプロパンのアンモ酸化反応を行ったところ、プロパンの転化率４９．８％で、アクリロニトリル選択率は３７．３％、アクリロニトリル収率は１８．６％であった。
【００９８】
［実施例１５］
実施例１で得られた結晶性固体（Ａ）０．７ｇに対して、蒸留水０．７ｍＬにシュウ酸Ｎｂ水溶液３．１９２ｇ（純度０．６％：シュウ酸／Ｎｂ＝２．５）と、テルル酸０．１ｇ（純度１００％）、さらにメタタングステン酸水溶液０．００１ｇ（純度：５０％）、硝酸セリウム六水和物０．００１ｇを溶解させたものを含浸させた。そのまま一日、５０℃、常圧で乾燥させた後、さらに窒素下、４００℃で２時間焼成することにより複合金属酸化物の結晶を得た。
【００９９】
＜物質の同定＞
Ｘ線回折による構造を明らかにしたところ、得られた結晶は、２θ＝８．１°、９．６°、１２．５°、２２．３°、２６．８°、３０．１°、４５．２°にピークを有し、結晶系は三方晶であることがわかった。
【０１００】
＜アンモ酸化反応＞
この結晶性の複合金属酸化物を用いてプロパンのアンモ酸化反応を行ったところ、プロパン転化率５１．２％で、アクリロニトリル選択率は４１．６％、アクリロニトリル収率は２１．３％であった。
【産業上の利用可能性】
【０１０１】
本発明は、アルカン又はアルケンをアンモ酸化し、対応する不飽和ニトリルを製造する際の複合金属酸化物触媒としての産業上利用可能性を有する。